上述の正極活物質を用いると、後述の正極107作製後において、正極合剤層中の細孔径が0.1〜5μmの好適な範囲になり、半固体電解液の保持能力が向上する。細孔径は、半固体電解液とその溶媒を除いた空隙の細孔径である。バインダを除く、空間の細孔径である。以下の手段により測定できる。低粘性の有機溶媒または水を用いて、溶出させる。溶出を数回繰り返した後、正極107を取り出し、真空で乾燥することによって低粘性の有機溶媒または水を除去し、正極107の細孔から半固体電解質溶媒を抜いたものが得られる。これを、水銀ポロシメータを用いて、細孔径を測定する。本明細書では、メジアン径を平均細孔径とする。正極活物質は、LiNi1/3Co1/3Mn1/3O2である。正極107を作製するために、正極スラリを調製する必要がある。正極活物質を88重量%、導電剤を5重量%、バインダとしてポリフッ化ビニリデンとヘキサフルオロプロピレンの共重合体を7重量%とした。このバインダをPVDF-HFPと略記する。導電剤は、カーボンブラックであり、重量組成は5重量%とした。応じて変更され、例示した組成に限定されない。